Износостойкий сплав на основе железа
WEAR RESISTANT ALLOY BASED ON IRON

Изобретение относится к области металлургии, а именно к составам износостойких сплавов на основе железа, которые могут быть использованы для изготовления деталей, работающих в условиях трения и повышенного износа.
Известен сплав, содержащий, мас. %: углерод 2,0-3,5; марганец 15,0-24,0; титан 2,5-6,0; железо - остальное [1].
Задача изобретения состоит в повышении износостойкости сплава.
Технический результат достигается тем, что износостойкий сплав на основе железа, содержащий углерод и марганец, титан, дополнительно включает вольфрам, серебро, медь, алюминий при следующем соотношении компонентов, мас. %: углерод 2,0-3,5; марганец 20,0-24,0; титан 0,01-0,03; вольфрам 0,1-0,3; серебро 0,01-0,03; медь 1,0-1,4; алюминий 0,1-0,15; железо - остальное.
В таблице приведены составы износостойкого сплава на основе железа.
В составе сплава компоненты проявляют себя следующим образом. Марганец, медь, вольфрам обеспечивают повышенную твердость и износостойкость сплава. Титан, медь, алюминий увеличивают прочность сплава, препятствуют образованию трещин при трении и механических нагрузках. Медь препятствует образованию заусениц. Медь, серебро, алюминий способствуют равномерному прогреву сплава при трении.
Сплав выплавляют в электропечах и отливают в горячие (400-450°C) металлические формы, обмазанные огнеупорной глиной. Отливки отжигают при температуре 740-760°C.
Источники информации
1. SU 1070203, 1984.